(57)【特許請求の範囲】
【請求項１】
ａ）フィルム形成または積層化の直後に、マトリックス中のスコポラミンの分散物を含む経皮送達デバイスの各々別個のフィルムまたは積層物を７５℃〜９０℃の所定の温度に加熱し；
ｂ）すべてのフィルムまたは積層物中での無水結晶構造物の形成および（または）成長を防止するのに十分な時間の間、７５℃〜９０℃の所望の温度で各々のフィルムまたは積層物を維持し；そして
ｃ）各々のフィルムまたは積層物を周囲の条件に冷却させる、
ことを包含する、無水結晶構造物を形成する可能性があるスコポラミンの経皮投与のための送達デバイスを製造するための改良された方法。
【請求項２】
マトリックス中のスコポラミンの各々の分散物が、加熱の前に２つの非多孔質基材の間に置かれる工程を提供することをさらに含む、請求項１に記載の方法。
【請求項３】
ｃ）それぞれのフィルムまたは積層物を積層して最終積層物を形成し；
ｄ）積層化直後に、該最終積層物を７５℃〜９０℃の所定の温度に加熱しそして最終積層物中に無水結晶構造物の形成および（または）成長を防止するのに十分な時間の間、該最終積層物をその温度に維持し；そして
ｅ）該最終積層物を周囲の条件に冷却させる；
工程をさらに含む、請求項２に記載の方法。
【請求項４】
ｅ）前記最終積層物からサブユニットを切断しそして送達デバイスを形成し；
ｆ）密封された容器中に前記送達デバイスを包入し；
ｇ）前記容器中の該デバイスを７５℃〜９０℃の所定の温度に加熱しそしてデバイス中での無水結晶構造物の形成および（または）成長を防止するのに十分な時間の間その温度に該デバイスを維持し；そして
ｈ）密封されたデバイスを周囲の条件に冷却させる；
諸工程をさらに含む、請求項３に記載の方法。
【請求項５】
７５℃〜９０℃の所定の温度に維持する時間が分散物中に存在するすべての無水結晶を溶融するのに十分である、請求項３に記載の方法。
【請求項６】
デバイスが、不透過性支持用薄層、医薬液貯め層、放出速度制御層および接着剤層および剥離性ライナー層を含みそして前記分散物が前記医薬液貯め層を形成する、請求項１に記載の方法。
【請求項７】
分散物が前記接着剤層を形成する、請求項６の方法。
【請求項８】
７５℃〜９０℃の所定の温度に維持する時間が２〜１０分である、請求項２の方法。
【請求項９】
容器内に封入されたデバイスが４〜２４時間の間、７５℃の温度に加熱される、請求項４の方法。
【請求項１０】
ａ）マトリックス中にスコポラミンの分散物を含む各々別個のフィルムまたは薄層の積層物を形成し、形成または積層化の直後に、７５℃〜９０℃の温度に加熱し；
ｂ）すべてのフィルムまたは薄層中の無水結晶構造物の形成および（または）成長を防止するのに十分な時間の間、各々のフィルムまたは薄層を７５℃〜９０℃の温度に維持し；そして
ｃ）各々のフィルムまたは薄層を周囲の条件に冷却させる；
ことを含む、マトリックス内に分散されたスコポラミンの無水結晶構造物の形成を防止する方法。
【請求項１１】
マトリックス中の前記スコポラミンの各々の分散液が、加熱のまえに、２つの非多孔質基剤の間に置かれる工程を提供することをさらに含む、請求項１０に記載の方法。
【請求項１２】
７５℃〜９０℃の所定の温度に維持する時間が分散物中に存在するすべての無水結晶を溶融するのに十分である、請求項１１に記載の方法。
【請求項１３】
ａ）医薬液貯め／支持用フィルムを形成し、前記医薬液貯めは無水結晶構造物を形成する可能性があるスコポラミンを含み；
ｂ）医薬液貯め／支持用フィルムの形成直後に、該医薬液貯め／支持用フィルムが無水結晶構造物の形成および（または）成長を防止するのに十分な時間の間、７５℃〜９０℃の所定の温度に加熱されそしてその後に周囲の条件に冷却される第１のアニーリング工程を行い；
ｃ）接触接着剤／剥離性ライナーフィルムを形成し、前記接触接着剤は無水結晶構造物を形成する可能性があるスコポラミンを含み；
ｄ）接触接着剤／剥離性ライナーフィルムの形成直後に、該接触接着剤／剥離性ライナーフィルムが無水結晶構造物の形成および（または）成長を防止するのに十分な時間の間、７５℃〜９０℃の所定の温度に加熱されそしてその後、周囲の条件に冷却される第２のアニーリング工程を行い；
ｅ）医薬液貯め／支持用フィルムの医薬液貯め表面を、接触接着剤／剥離性ライナーフィルムの接触接着剤表面に積層して最終積層物を形成し；
ｆ）最終積層物の形成直後に、最終積層物が７５℃〜９０℃の所定の温度に加熱され、そして最終積層物中に無水結晶構造物の形成および（または）成長を防止するのに十分な時間の間、その温度に維持しそしてその後、最終積層物を周囲の条件に冷却させる第３のアニーリング工程を行う；
ことを包含する、無水結晶構造物を形成する可能性があるスコポラミンの経皮投与のための送達デバイスを製造する改良された方法。
【請求項１４】
前記第１のアニーリング工程のまえに、前記医薬液貯め／支持用フィルムの医薬液貯め表面上に非多孔質基剤を置き；
前記接触接着剤／剥離性ライナーの接触接着剤表面上に、非多孔質基材を置き；そして
前記医薬液貯め／支持用フィルムからそして前記接触接着剤／剥離性ライナーフィルムから非多孔質基剤を取り除き、その後に医薬液貯め／支持用フィルムの医薬液貯め表面を、接触接着剤／剥離性ライナーフィルムの接触接着剤表面に積層して最終積層物を形成する；
工程をさらに含む、請求項１３に記載の方法。
【請求項１５】
７５℃〜９０℃の所定の温度に維持する時間がスコポラミン分散液中に存在する全ての無水結晶を溶融するのに十分である、請求項１４に記載の方法。
【請求項１６】
前記最終積層物から、サブユニットを切断しそして送達デバイスを形成し；
密封された容器中に前記送達デバイスを包入し；
前記容器中の該デバイスを７５℃〜９０℃の所定の温度に加熱しそして該デバイス中での無水結晶構造物の形成および（または）成長を防止するのに十分な時間の間その温度に該デバイスを維持し；そして
密封されたデバイスを周囲の条件に冷却させる；
工程をさらに含む、請求項１５に記載の方法。
【請求項１７】
前記第２のアニーリング工程のまえに、接触接着剤／剥離性ライナーフィルムの接触接着剤表面に速度制御膜を積層して、速度制御膜／接触接着剤／剥離性ライナー積層物を形成する工程をさらに含む、請求項１３に記載の方法。
【請求項１８】
前記第１のアニーリング工程のまえに、前記医薬液貯め／支持用フィルムの医薬液貯め表面上に非多孔質基材を置き；
前記第２のアニーリング工程のまえに、速度制御膜の表面上に非多孔質基材を置き；そして
前記医薬液貯め／支持用フィルムからそして前記速度制御膜／接触接着剤／剥離性ライナー積層物から、非多孔質基材を取り除き；そして
速度制御膜／接触接着剤／剥離性ライナー積層物の速度制御膜の表面に、医薬液貯め／支持用フィルムの医薬液貯め表面を積層して最終積層物を形成する；
工程をさらに含む、請求項１７に記載の方法。
【請求項１９】
７５℃〜９０℃の所定の温度に維持する時間がスコポラミン分散液中に存在する全ての無水結晶を溶融するのに十分である、請求項１８に記載の方法。
【請求項２０】
前記最終積層物からサブユニットを切断しそして送達デバイスを形成し；
密封された容器内に前記送達デバイスを包入し；
前記容器内の該デバイスを７５℃〜９０℃の所定の温度に加熱しそしてデバイス中での無水結晶構造物の形成および（または）成長を防止するのに十分な時間の間、その温度で該デバイスを維持し；そして
密封されたデバイスを周囲の条件に冷却させる；
工程をさらに含む、請求項１９に記載の方法。
【請求項２１】
速度制御膜が、鉱油で飽和された微細孔質ポリプロピレン膜である、請求項１７に記載の方法。
【請求項２２】
第１、第２および第３のアニーリング工程の７５℃〜９０℃の所定の温度に維持する時間が２〜１０分である、請求項２０に記載の方法。
【請求項２３】
容器内に封入されたデバイスが４〜２４時間の間、７５℃の温度に加熱される、請求項２２に記載の方法。
【発明の詳細な説明】
発明の分野
この発明は、水性または非水性マトリックス中の液体の分散物の製造およびこれらの液体分散物を使用する医薬送り出しデバイス（device）に関する。さらに詳しくは、本発明はフィルム形成および（または）積層化の直後にフィルムおよび（または）積層物をアニーリングすることによりそのような液体分散物を含むフィルムまたは積層物中での結晶構造物の形成および（または）成長を防止することに関する。結晶の存在しないフィルムまたは積層物は、次に医薬送り出しデバイスのような種々の物品に形成されることが出来る。
発明の背景
本明細書に用いられる用語として“アニーリング”とは液体分散物またはそれから形成された物品を、所定の最小時間期間にわたって特定の高められた温度に付しそして次にその分散物または物品を周囲の条件まで冷却させる処理を言う。
種々の水性または非水性マトリックス中の医薬または他の生物学的製剤の分散物を含む経皮送り出しデバイスは、米国特許第３，５９８，１２２号、同第３，５９８，１２３号、同第４，０３１，８９４号、同第４，１４４，３１７号、同第４，２０１，２１１号、同第４，２６２，００３号、同第４，３７９，４５４号および同第４，４３６，７４１号（これらの全ての特許を、それらの全体において参照することにより、本明細書に組み入れる）に記載されているように当業界において既知である。これらの特許に開示されているように、水性マトリックスは典型的に水または水／エタノール、およびヒドロキシエチルセルロースのようなゲル化剤の１〜５重量％を含む。非水性マトリックスは典型的にはエチレン酢酸ビニルの共重合体あるいは低分子量および高分子量のポリイソブテンのような重合体材料からなる。医薬は固体形であってもまたは液体分散物の形であってもよい。本発明はそのような液体医薬分散物に関する。
上に述べられた特許に加えて、米国特許第５，３７０，９２４号（この特許をその全体において参照することにより本明細書に組み入れる）は、経皮医薬送り出しデバイスを製造するための方法を開示している。この特許に開示された方法は、経皮デバイスの種々の構成部品を別々に造りそして最終製造工程において一緒に合体させる方法を記載している。
本発明を、特にスコポラミン送り出しデバイスに関してこの後で記載するけれども、本発明は、結晶構造物が形成される可能性がある、マトリックスにおける任意の他の医薬または生物学的製剤の分散物にも適用されることが出来ることが認識されるべきである。そのような医薬または薬剤、例えばニコチン、セコベリン（secoverine）およびベンズトロピンは、それらが結晶構造物を形成するのであれば、本発明に従ってスコポラミン塩基の分散液が処理される方法に類似の方法で処理されることが出来る。
上に引用された米国特許第４，０３１，８９４号に開示されたタイプのスコポラミンの投与のための経皮送り出しデバイスは、乗物酔いの防止のために広く用いられている。不透過性ウェブ上に、ポリイソブテン（ＰＩＢ）および鉱油（ＭＯ）中のスコポラミン塩基のクロロホルム溶液を溶媒キャスティング（casting）して医薬液貯め（reservoir）を形成し、接着剤フィルムを接触させることによるその製品の本来の製造は、その特許に記載されている。クロロホルムの蒸発の際、ＰＩＢ／ＭＯマトリックス中に液体スコポラミン塩基の分散物が形成される。次に、医薬液貯め及び接触接着剤フィルムは、鉱油含浸された微細孔質フィルムから形成された放出速度制御膜の反対側に積層されて、除去出来る剥離性ラィナー、接着剤層、速度制御膜層、医薬液貯め層及び不透過性支持用薄層からなる最終積層物が形成される。次に最終積層物は、それぞれのシステムにダイス切断されそしてそれぞれの熱密封されたパウチ（pouch）中に包入される。
この方法での製品の製造は医薬液貯め又は接着剤のいずれかの中に結晶の形成を何ら示すことなしに約５年間行われた。その後に、スコポラミン水和物の小さな結晶が稀に観察されたがしかしこれは、デバイスからの医薬の放出速度が、生じた少数の小さな結晶の存在により影響されなかったので、問題とはならなかった。結晶が少ないこと及びそのサイズが小さいことに加えて、放出速度が影響されなかった他の理由は、結晶寸法がパウチ中で時間とともに認識出来る程度には変化しなかった（即ち、もし存在するとしても結晶成長が最小）ことに起因している。
約２年後に、多数の迅速に成長する結晶が医薬液貯め中に観察されるとともに、低い濃度のスコポラミン塩基を含有する接触接着剤層においても低い発生が観察された。当時、結晶の大きさおよび結晶の発生する頻度は、それらがデバイスからのスコポラミンの放出速度に重大な悪影響を生ずる点にまで増大した。その後、製造された各ロットは許容出来ない程度に大きなサイズを有する結晶を高い頻度を発現しそして商業的生産は、その問題が解決出来るまで停止しなければならなかった。
結晶化は、最終積層フィルムがそれぞれのデバイスに切断される工程の後に最も著しかった。最終積層フィルムが、それぞれの経皮送り出し単位の形成のためのダイス切断機中に供給された後に、切断された製品の端の周りに結晶化が始まりそしてその後に、液貯めの全体中そして或る場合においては接着剤層中に迅速に結晶成長が拡がった。切断工程の直後には肉眼的に観察できる結晶は必ずしも現れなかった：その代わりにそれらは数日の期間にわたって典型的に成長した。これらの結晶はスコポラミン塩基の水和物形として確認された。
その問題を排除するために種々の試みが次の数カ月にわたって試みられて、すべて有効でなかった。例えば、医薬液貯めフィルム、接着剤フィルムおよび最終積層フィルムが一夜加熱されたが、なおダイス切断後に結晶化がいぜんとして起こった。同様に、キャスティング溶液が加熱されそして長期間放置されたが、また効果がなかった。無水硫酸ナトリウムおよび硫酸マグネシウムのような乾燥剤の余分な量を用いて乾燥することによりスコポラミン塩基のクロロホルム溶液中の残留水の量を減少させようとする試みも、結晶化がいぜんとして起こったのでまた成功しなかった。接触用表面の広範囲にわたる清浄化は、ダイス切断後の結晶の存在を減少させたがしかし排除はしなかった。
スコポラミン水和物結晶の形成を防止するための首尾のよい方法が究極的に発見されそして米国特許第４，８３２，９５３号（この特許を全体において参照することにより本明細書に組み入れる）に記載されている。その発明によれば、もし非水性の、典型的には重合体マトリックス中での水和可能な液体の液体分散物が、それらの包装品中に包入された後に、結晶性水和物の融点以上の温度にその物品を加熱し、或る時間の期間その温度に維持しそして次に周囲の条件に冷却させたならば、前記液体分散液中において結晶性水和物の形成が防止されることが出来る。この方法を成功させるために、ダイス切断し、パウチに入れそしてアニーリングする前に、キャスティングされたフィルムおよび積層物の保持時間は結晶成長の速度に打ち勝つための努力で、最小にされた。そのように処理されたとき、初期に存在した結晶が消え、周囲の条件に冷却した際に再形成せず、そして周囲の条件での貯蔵後および数カ月の促進エージング条件下に、結晶の形成または成長の追加の徴候がなかったことが見い出された。
次に、その米国特許第４，８３２，９５３号に記載されたとおりのパウチに包入されたシステムをアニーリングする工程を包含する製品の商業的製造は、約７年間実施された後に、現在の結晶化問題が発現しそして再び、商業的生産は停止されなければならなかった。該米国特許第４，８３２，９５３号特許に教示されたとおりの水和物の形成を防止するために使用された手段は新しく観察される結晶の形成を防止するのに有効ではなく、その理由は、即ち、１）新しい結晶がその特許において特定されたアニーリング温度で溶融しない；そして２）新しい結晶の成長の速度が非常に速く、重大な結晶成長を排除するのに十分に速い速度で製造工程中フィルムを実際的に移動させることが出来ないからである。結晶はフィルムキャスティング後のほんの４時間で観察されそして最終製品中に観察された。
原料、処理機器および結晶化の源を単離するための処置の調査を含む広範囲な検討が行われ、その間に、結晶形成は製品の製造に使用される処置、機器または原料の特定の特徴に何ら起因する可能性がないことが決定された。迅速な結晶化はスコポラミンフィルムおよび積層物を包含するいずれかの製造工程の後に始まる可能性があったことが確認された。生産は、その問題がこの発明に従って解決されるまで停止された。
発明の概要
新しい結晶は無水スコポラミン塩基の結晶形として確認された。はじめの水和形からの一層安定な無水結晶形への変化の原因は未知である。最終積層物およびパウチに包入されたシステムに加えて、すべてのそれぞれのスコポラミン含有フィルムおよびラミネートのアニーリングによって現在観察されていたスコポラミン結晶構造物の形成および成長が首尾よく防止できることを本発明者は見い出した。本発明は実際的方法での結晶成長速度（kinetics）を有効に打ち勝つ方法を提供する。
したがって、この発明の一面は水性または非水性マトリックスにおける液体の分散物中の結晶構造物の形成および（又は）成長を防止することである。
この発明の他の面は非水性マトリックスでのスコポラミン塩基の分散物中でのスコポラミンの結晶構造物の形成及び（又は）成長を防止することである。
この発明の他の面はスコポラミンの結晶を含有しないスコポラミン塩基の制御された送り出しのための経皮治療システムを製造することである。
この発明のなお他の面は水性または非水性マトリックスでの液体の分散物中での結晶構造物の形成および（または）成長を防止する、経皮治療システムの製造の改良された方法を提供することである。
この発明のこれらのおよび他の面は、本発明の以下の記載から容易に明らかとなるだろう。
図面の簡単な記載
図１はこの発明の好ましい態様に従う医薬液貯め／支持用（backing）層を形成する方法を描いている流れ図である。
図２はこの発明の好ましい態様に従う速度制御膜／接触接着剤層を形成する方法を描いている流れ図である。
図３はこの発明の好ましい態様に従う最終積層物を形成する方法を描いている流れ図である。
図４は本発明の目的のために有用な列式形（in-line）アニーリング用オーブンの等軸投影図である。
発明の開示
この発明に従えば、もし分散液の各々のそしてすべてのフィルムまたは積層物の形成直後に、液体分散液を含有する層（単層または複数層）が非多孔質フィルム間にサンドイッチされそしてそれらが十分な時間、十分な温度に加熱されそして次に冷却されるアニーリング処理に付されたならば、水性または非水性マトリックスでの液体の分散液中での結晶構造物の形成および（または）成長が防止されることが出来る。好ましくは各々のアニーリング工程において、以下の条件が満たされる：１）結晶の溶融点温度を超える；２）結晶を溶融させるのに十分な時間が提供される；３）分散物は、次の製造（およびアニーリング）工程まで環境への露出から保護される；そして４）アニーリング工程はフィルム形成および（または）積層化後にすみやかに始められる。このアニーリング法により処理されたフィルムおよび積層物は安定でありそして少なくとも９０日間周囲の条件での貯蔵後、結晶が存在しないままの状態であることが観察された。
この発明の好ましい態様は、経皮送り出しデバイスの製造に向けられている。この発明に従って製造された経皮送り出しデバイスは、結晶が存在せずそしてその製品のために適用可能な仕様書内の放出速度を示すことが見い出された。この発明は、スコポラミンの制御された送り出しのための経皮送り出しデバイスの製造に関する特定の例に関して記載されるけれども、この発明は結晶構造物を形成する可能性があるすべての液体薬剤の分散物の処理に適用されることが出来ることが認識されるべきである。
この好ましい態様に従えば、マトリックス中の液体の分散物並びに最終の積層物およびパウチに入れられたシステムを含む、経皮治療システムのそれぞれのフィルムおよび積層物は、フィルムまたは積層物の形成直後にアニーリング処理に付される。アニーリング処理は、大気へのフィルムの露出を最小にするためにフィルムを２つの非多孔質基材の間に置いた直後に行われる。このように処理されたフィルムまたは積層物は、環境へのアニーリングされたフィルムの露出がコントロールされれば次の処理工程まで結晶成長に関して安定である。
スコポラミンを含有する経皮送り出しデバイスの製造に向けられた特に好ましい態様において、速度制御膜／接触接着剤フィルム、医薬液貯めフィルムおよび最終積層物フィルムは２つの非多孔質基材の間で保護されそして積層化の直後にアニーリング処理に付されそして以後の結晶形成および成長を防止するために、十分な時間、十分な温度に加熱されそして次に周囲の条件に冷却される。次に最終積層物はそれぞれのシステムに切断され、密封された容器に入れられそして次に追加のアニーリング工程に付される。
フィルムおよび積層物の形成は当業界に既知の任意の手段により達成されることが出来る。この発明は種々のフィルムを形成するために溶媒キャスティング法を使用する例に関して記載されるけれどもは、押し出しまたは反転ロールコーティングのようなフィルムを形成するための他の方法がこの発明の実施において使用されることが出来ることが認識されるべきである。例えば、もし押し出し方法が種々のフィルムを形成するために使用されるならば、製造処理の配列に乾燥用オーブンを使用することは必ずしも必要でなくそして押し出されたフィルムはアニーリング用オーブン中に直接に進むかあるいは積層化段階に進み、その直後にこの発明のアニーリング工程に進む。
フィルムおよび積層物のアニーリングは種々の手段により達成されることが出来る。例えば、フィルムが溶媒キャスティングにより形成されるときは、アニーリングは初期フィルムを乾燥するために用いられる乾燥用オーブン中へもう一度通過させることにより行われることが出来る。これは、フィルムの最後の部分が最初にオーブンを出るときまでに、最初にオーブンを出たフィルムの部分が結晶化し始めていないことを必要とする。別法として、フィルムキャスティングは、すべてのフィルムまたはラミネートがキャスティングまたは積層化の２、３時間内にアニーリングに付されるように小さい小口ロットに分けられてもよい。好ましくは、アニーリングはフィルム形成および（または）積層化の直後に、列式（in-line）で起こる。最も好ましくはアニーリング用オーブンは積層化段階の直後に置かれる。
溶媒キャスティング法を用いる経皮送り出しデバイスの製造は、今から図面に関連して記載される。医薬液貯め層の形成のための方法が図１に示される。医薬液貯めのキャスティング溶液は供給源ロール１１から供給された不透過性支持用（backing）層２１上にキャスティングされて不透過性支持用層上に医薬液貯め層２２からなるフィルムを形成する。そのフィルムは次に乾燥用オーブン２０中を通過して溶媒を蒸発させる。次に乾燥されたフィルムは積層化機３０中を通過し、そこで非多孔質介在（interleaving）層３２が、医薬液貯め層２２の表面に適用される。次に積層物は図４において詳細に示される列式形（in-line）アニーリングオーブン４０を通過する。アニーリングオーブンを出た後に、積層物は積層化機の巻き取りロール３１上に巻き取られる。
速度制御膜／接触接着剤層は図２に示された方法と同様な方法により形成される。接触接着剤溶液５１は剥離性ライナー５０上にキャスティングされそして乾燥用オーブン２０中を通過する。次に、速度制御膜５２は接触接着剤層の表面に積層されそして非多孔質介在層５３は速度制御膜の表面に積層される。次に積層物は列式形アニーリング用オーブン４０中を通過し、その後に積層化機の巻き取りロール３１上に巻き取られる。
最終積層物は図３に示されるとおりにして製造される。医薬液貯め積層物および速度制御膜／接触接着剤積層物ロールは積層化機において組み立てられる。介在層５３は速度制御膜／接触接着剤積層物から取り除かれそして介在層３２は医薬液貯め積層物から取り除かれて、速度制御膜５２と医薬液貯め２２とをそれぞれ露出し、これらは次に一緒に積層されて最終積層物を形成する。不透過性剥離性ライナー５０、接触接着剤層５１、速度制御膜５２、医薬液貯め層２２および不透過性支持用層２１からなる最終積層物は、次に列式形（in-line）アニーリングオーブン４０中を通過し、その後に積層化機の巻き取りロール３１上にもう一度巻き取られる。最終の処理工程（図示せず）において、それぞれのシステムが最終積層物からダイス切断される。システムはそれぞれのパウチ（pouch）内に入れられ、パウチは加熱密封されそしてパウチに入れられたシステムは、次に最終アニーリング処理のために列式形アニーリング用オーブン中に入れられる。
図４は、より詳細にアニーリング用オーブン４０を描いている。積層物は、最初にアニーリング用オーブンに入り、そこで、それは積層物を直ちに加熱する加熱化されたロール４１と接触する。積層物はアイドラ（idler）ロール４２およびテンション（tension）ロール４３上に通過しそして所定の温度に予め加熱されているアニーリング室４４中に通過する。アニーリング室中の積層物の滞留時間は積層物のために適当な線速度（line speed）を設定することにより調節されることが出来る。アニーリング用オーブン４０はまた、空気量調節ハンドル（air handler）４５および点検窓（access door）４６を備えている。
上記記載において見られるように、各々のフィルム形成用／積層用工程において、アニーリングが行われた後に、結晶種による追加の汚染が次の処理操作までに可能でないように、接着剤は非多孔質基材間にサンドイッチされる。各々の中間フィルムまたは積層物がアニーリングされた後は、大気に露出されない限り次の操作まで生成物は安定である。
列式形アニーリング用オーブンの使用はそれぞれのフィルムおよび積層物をアニーリングする別の方法にとって幾つかの利点を提供する。最初に、それはフィルム露出の時間を減少させるために小さな小口ロットに生産を分ける必要性を排除して、はじめの全体のロット容量能力での生産を可能にする。そのような方法はまた、一層有効にフィルム露出時間を減少させて瞬時の時間とする。さらに列式形アニーリング用オーブンの使用はキャスティング用オーブンのより良好な使用を可能にしそしてもし積層物が２度キャスティング用オーブン中に走行しなければならなかったならば必要とされるような積層物の取り扱いの困難性を避ける。この発明の列式アニーリング方法を用いて、フィルムがキャスティング用オーブンを出てそしてアニーリング用オーブンに入る時間の間にほんの数秒だけが経過し、結晶形成および（または）成長のために利用されるすべての時間を排除することにより結晶成長速度に有効に打ち勝つので、結晶形成のより良好な防止が観察される。
温度および時間は、それらが冷却後に結晶の形成を防止するために適当でありそして各々のフィルムまたは積層物に損傷を起こさせるほどに高くないことを条件として、臨界的ではない。もし結晶が初期に存在するならば、温度は結晶の融点温度、そして好ましくはそれ以上でなければならずそして時間は存在するすべての結晶を溶融させるのに十分であるべきである。もし結晶が加熱工程の時間で存在しなければ、結晶の融点より低い温度も有効であろう。しかし、結晶形成を防止することが望まれる、結晶の融点以上に加熱することが、品質確保および処理条件の均一性の点から好ましい。
スコポラミン含有経皮治療システムの製造中にスコポラミン結晶の形成の防止に向けられているこの発明の好ましい態様において、それぞれのそして最終の積層物が加熱される温度は、２〜１０分の持続時間の間、７５〜９０℃の範囲内が好ましい。最終のパウチに入れられたシステムは、４〜２４時間の期間にわたって７５℃の温度に加熱されるのが好ましい。他の材料のための実際の温度は、結晶の融点を測定することにより容易に決定される。
かくして、本発明を一般的に記載したが、以下の特定の例は本発明を例示するために提供される。それらの例はどんなやり方であっても本発明の範囲を限定することが意図されない。他のように示さない限り、部は重量による。
例１：
スコポラミン塩基溶液の製造
水性重炭酸ナトリウム−炭酸ナトリウム緩衝溶液中にスコポラミン臭化水素酸塩を溶解することによりスコポラミン塩基を形成した。約９．６のｐＨに到達するまで水酸化ナトリウムを加え、この点でスコポラミン塩基が溶液から沈殿しそしてクロロホルムで抽出された。
キャスティング溶液の製造
２０．０部の高分子量ＰＩＢ（Ｖｉｓｔａｎｅｘ  Ｌ−１００：１，２００，０００粘度平均分子量）、２６．１部の低分子量ＰＩＢ（Ｖｉｓｔａｎｅｘ  ＬＭ−ＭＳ：３５，０００粘度平均分子量）、４１．７部の鉱油（２５℃で１０ｃｐ）および１１．３部のスコポラミン塩基を、ミキサー中のクロロホルム中に溶解して医薬液貯めフィルムを形成するのに使用される医薬液貯めキャスティング溶液を造った。
接触接着剤キャスティング溶液を造るために、２３．１部の前記高分子量ＰＩＢ、２８．８部の前記低分子量ＰＩＢ、４６．１部の前記鉱油および２．０部の前記スコポラミン塩基の溶液をミキサー中のクロロホルムに溶解した。
フィルムおよび積層物の製造
次に、医薬液貯めのキャスティング溶液を溶媒キャスティングしてアルミニウムメッキされたポリエチレンテレフタレート（ScotchpakR）の約６５マイクロメーターの支持材（backing）上に約５０マイクロメーター乾燥厚さに医薬液貯めフィルムを形成した。医薬液貯めフィルムをオーブン中に通過させてクロロホルムを蒸発させ、支持用基材上に医薬含有接着剤フィルムを後に残した。オーブンを出た後に、フィルムを積層化機に移動させ、そこで、介在フィルム（interleaving film）を適用した。次に、積層化機の直後に置かれた第２オーブン中に積層物を通過させ、そこで、積層物を９〜１０分間８０〜８５℃の温度に加熱した。その後、積層物を積層化機上の巻き取りロールに戻した。
７５マイクロメーターの珪素処理されたポリエチレンテレフタレートフィルム上に、接触接着剤キャスティング溶液の５０マイクロメーター乾燥厚さの接着剤層を溶媒キャスティングすることにより速度制御膜／接触接着剤積層物を同様に造った。キャスティングの後に、フィルムをオーブン中に通過させてクロロホルム溶媒を蒸発させ、剥離性ライナー上に医薬含有接着剤を後に残した。このフィルムを積層化機に移動させ、そこで、鉱油で飽和された細孔を有する微細孔質ポリプロピレン速度制御膜を、接着剤表面に積層した。制御膜の上面を保護するために介在（Interleaving）フィルムを加えそしてその直後に全体の積層物を第２オーブン中に導入しそして５〜６分間８０〜８５℃の温度に加熱した。
速度制御膜／接触接着剤積層物の速度制御膜表面を、次に医薬液貯め積層物の医薬液貯め表面に積層して最終積層物を製造した。次にこの最終積層物を積層化機の直後のアニーリング用オーブン中にまた通過させそして約２分間８０〜８５℃の温度に加熱した。得られた５層積層物から、２．５ｃｍ2円板形システムをパンチ切断した。次に各々のシステムを加熱密封されたホイル内張りのパウチ中に包入した。次にそのパウチを４〜２４時間７５℃に、追加のアニーリング用オーブン中で加熱しそして周囲の条件に冷却させることにより処理した。
本発明に従って造られたシステムの中には結晶を含有することが観察されたシステムはなかった。さらに、本発明に従って造られたシステムは製品のために適用出来る仕様書内の放出速度を示した。
かくして本発明を記載したが、本発明の範囲を離れることなしに種々の変更を当業者により行うことが出来ることは容易に明らかであろう。本発明は以下の請求の範囲内のこれらの均等性事項を包含することが意図される。
【図１】
0004166276.tif 000002
【図２】
0004166276.tif 000003
【図３】
0004166276.tif 000004
【図４】
0004166276.tif 000005